(57)【特許請求の範囲】
【請求項１】
下記式ＩＩ〜ＶＩＩのいずれかで表される化合物。
【化１】
0006009279.tif 000089
【化２】
0006009279.tif 000090
【化３】
0006009279.tif 000091
【化４】
0006009279.tif 000092
【化５】
0006009279.tif 000093
【化６】
0006009279.tif 000094
式中、
Ｌ１及びＬ３は独立に、単結合、ＢＲ、ＮＲ、ＰＲ、Ｏ、Ｓ、Ｓｅ、Ｃ＝Ｏ、Ｓ＝Ｏ、ＳＯ２、ＣＲＲ′、ＳｉＲＲ′、及びＧｅＲＲ′からなる群から選択され；
Ｌ２は、ＢＲ、ＮＲ、ＰＲ、Ｏ、Ｓ、Ｓｅ、Ｃ＝Ｏ、Ｓ＝Ｏ、ＳＯ２、ＣＲＲ′、ＳｉＲＲ′、及びＧｅＲＲ′からなる群から選択され；
ｎ１は０又は１であり；
ｎ２は０又は１であり；
ｎ１＋ｎ２は少なくとも１に等しく；
Ｚ１及びＺ２は独立に窒素原子又は炭素原子であり；
Ｒ１、Ｒ２、Ｒ３、及びＲ４は、モノ-、ジ-、トリ-、又はテトラ-置換を表すことができ；
Ｒ、Ｒ′、Ｒ１、Ｒ２、Ｒ３、及びＲ４は独立に、水素、重水素、ハライド、アルキル、シクロアルキル、アリールアルキル、アルコキシ、アリールオキシ、アミノ、シリル、アルケニル、シクロアルケニル、アルキニル、アリール、ヘテロアリール、アシル、カルボニル、カルボン酸、エステル、ニトリル、イソニトリル、スルファニル、スルフィニル、スルホニル、ホスフィノ、及びそれらの組み合わせからなる群から選択され；
Ｒ１は任意選択によりＲ１が結合している環と縮合していてもよく；
Ｒ３は任意選択によりＲ３が結合している環と縮合していてもよく；
Ｒ４は任意選択によりＲ４が結合している環と縮合していてもよく；
Ｒ３及びＲ４は、任意選択により連結して環を形成していてもよく；
Ｒ３及びＬ２は、任意選択により連結して環を形成していてもよく； 
Ｒ４及びＬ２は、任意選択により連結して環を形成していてもよく；且つ、
式ＩＩ〜式ＶＩＩ中の下記基：
【化７】
0006009279.tif 000095
において、
Ｒ′１及びＲ′２はそれぞれがアルキルであるか、又はＲ′１及びＲ′２はそれぞれがアリールであるか、又はＲ′１及びＲ′２のうちの１つがアルキルであり、他方がアリールであり；
Ｄはベンゼン環であり；
Ｒ′３は、水素、重水素、ハライド、アルキル、シクロアルキル、アリールアルキル、アルコキシ、アリールオキシ、アミノ、シリル、アルケニル、シクロアルケニル、アルキニル、アリール、ヘテロアリール、アシル、カルボニル、カルボン酸、エステル、ニトリル、イソニトリル、スルファニル、スルフィニル、スルホニル、ホスフィノ、及びそれらの組み合わせからなる群から選択される。）
【請求項２】
Ｒ′１及びＲ′２のうちの少なくとも１つは、少なくとも２つの炭素を含むアルキルである、請求項１に記載の化合物。
【請求項３】
Ｌ１又はＬ３が、Ｏ、Ｓ、ＣＨ２、ＣＲ′２、ＮＲ′、ＳｉＲ′２、又はＢＲ′からなる群から選択され；且つ、
Ｒ′がアルキル又はアリールである、請求項１に記載の化合物。
【請求項４】
Ｌ２が、Ｏ、Ｓ、ＣＨ２、ＣＲ′２、ＮＲ′、及びＳｉＲ′２からなる群から選択され；
Ｒ′がアルキル又はアリールであり；且つ、
Ｒ′は任意選択により、Ｌ２に直接結合した２つの環のいずれかに結合していてもよい、請求項１に記載の化合物。
【請求項５】
Ｒ１、Ｒ２、Ｒ３、及びＲ４がそれぞれ独立に、水素、重水素、アルキル、アリール、シクロアルキル、分岐アルキル、ヘテロアリール、及び縮合アリールからなる群から選択される、請求項１に記載の化合物。
【請求項６】
以下のものからなる群から選択される、請求項１に記載の化合物。
【化８】
0006009279.tif 000096
【化９】
0006009279.tif 000097
【化１０】
0006009279.tif 000098
【化１１】
0006009279.tif 000099
【化１２】
0006009279.tif 000100
【化１３】
0006009279.tif 000101
【化１４】
0006009279.tif 000102
【化１５】
0006009279.tif 000103
【化１６】
0006009279.tif 000104
【化１７】
0006009279.tif 000105
【化１８】
0006009279.tif 000106
【発明の詳細な説明】
【技術分野】
【０００１】
この出願は、２０１１年８月３１日に出願された米国仮出願第６１／５２９，６３４号に基づく優先権を主張し、その開示は、その全体を参照により本明細書に明示して援用する。
【０００２】
特許請求の範囲に記載した発明は、共同の大学・企業研究契約に関わる１つ以上の以下の団体：ミシガン大学評議員会、プリンストン大学、サザン・カリフォルニア大学、及びユニバーサル・ディスプレイ・コーポレーションにより、１つ以上の団体によって、１つ以上の団体のために、及び／又は１つ以上の団体と関係して行われた。上記契約は、特許請求の範囲に記載された発明がなされた日及びそれ以前に発効しており、特許請求の範囲に記載された発明は、前記契約の範囲内で行われた活動の結果としてなされた。
【０００３】
本発明は、ＯＬＥＤデバイスに組み込むのに適した化合物に関するものであり、特にその化合物には四座配位白金錯体が含まれる。
【背景技術】
【０００４】
有機物質を用いるオプトエレクトロニクスデバイスは、多くの理由によりますます望ましいものとなってきている。そのようなデバイスを作るために用いられる多くの物質はかなり安価であり、そのため有機オプトエレクトロニクスデバイスは、無機デバイスに対してコスト上の優位性について潜在力をもっている。加えて、有機物質固有の特性、例えばそれらの柔軟性は、それらを柔軟な基材上への製作などの特定用途に非常に適したものにしうる。有機オプトエレクトロニクスデバイスの例には、有機発光デバイス（ＯＬＥＤ）、有機光トランジスタ、有機光電池、及び有機光検出器が含まれる。ＯＬＥＤについては、有機物質は、従来の物質に対して性能上優位性をもちうる。例えば、有機発光層が発光する波長は、一般に、適切なドーパントで容易に調節することができる。
【０００５】
ＯＬＥＤは、そのデバイスを横切って電圧を印加した場合に光を発する薄い有機膜（有機フィルム）を用いる。ＯＬＥＤは、フラットパネルディスプレイ、照明、及びバックライトなどの用途で用いるためのますます興味ある技術となってきている。いくつかのＯＬＥＤの物質と構成が、米国特許第５，８４４，３６３号明細書、同６，３０３，２３８号明細書、及び同５，７０７，７４５号明細書に記載されており、これらの明細書はその全体を参照により本明細書に援用する。
【０００６】
燐光発光分子の一つの用途はフルカラーディスプレイである。そのようなディスプレイのための工業規格は、「飽和」色といわれる特定の色を発光するように適合された画素（ピクセル）を要求している。特に、これらの規格は、飽和の赤、緑、及び青の画素を必要としている。色はＣＩＥ座標を用いて測定でき、ＣＩＥ座標は当分野で周知である。
【０００７】
緑色発光分子の一例は、Ｉｒ(ｐｐｙ)３と表されるトリス(2-フェニルピリジン)イリジウムであり、これは以下の式Ｉの構造を有する。
【化１】
0006009279.tif 000002
【０００８】
この式及び本明細書の後の図で、窒素から金属（ここではＩｒ）への供与結合は直線で表す。
【０００９】
本明細書で用いるように、「有機」の用語は、有機オプトエレクトロニクスデバイスを製作するために用いることができるポリマー物質並びに小分子有機物質を包含する。「小分子(small molecule)」とは、ポリマーではない任意の有機物質をいい、「小分子」は、実際は非常に大きくてもよい。小分子はいくつかの状況では繰り返し単位を含んでもよい。例えば、置換基として長鎖アルキル基を用いることは、分子を「小分子」の群から排除しない。小分子は、例えばポリマー主鎖上のペンダント基として、あるいは主鎖の一部として、ポリマー中に組み込まれてもよい。小分子は、コア残基上に作り上げられた一連の化学的殻からなるデンドリマーのコア残基として働くこともできる。デンドリマーのコア残基は、蛍光性又は燐光性小分子発光体であることができる。デンドリマーは「小分子」であることができ、ＯＬＥＤの分野で現在用いられている全てのデンドリマーは小分子であると考えられる。
【００１０】
本明細書で用いるように「トップ」は、基材から最も遠くを意味する一方で、「ボトム」は基材に最も近いことを意味する。第一の層が第二の層の「上に配置される」と記載した場合は、第一の層は基材から、より遠くに配置される。第一の層が第二の層と「接触している」と特定されていない限り、第一の層と第二の層との間に別な層があってよい。例えば、カソードとアノードとの間に様々な有機層があったとしても、カソードはアノードの「上に配置される」と記載できる。
【００１１】
本明細書で用いるように、「溶液処理（加工）可能」とは、溶液もしくは懸濁液の形態で、液体媒体中に溶解され、分散され、又は液体媒体中で輸送され、及び／又は液体媒体から堆積されうることを意味する。
【００１２】
配位子が発光物質の光活性特性に直接寄与していると考えられる場合は、その配位子は「光活性」ということができる。配位子が発光物質の光活性特性に寄与していないと考えられる場合は、配位子は「補助」ということができるが、補助配位子は光活性配位子の特性を変えうる。
【００１３】
本明細書で用いるように、かつ当業者によって一般に理解されているように、第一の「最高被占分子軌道」（ＨＯＭＯ）又は「最低空分子軌道」（ＬＵＭＯ）のエネルギー準位は、その第一のエネルギー準位が真空のエネルギー準位により近い場合には、第二のＨＯＭＯ又はＬＵＭＯよりも「大きい」あるいは「高い」。イオン化ポテンシャル（ＩＰ）は真空準位に対して負のエネルギーとして測定されるので、より高いＨＯＭＯエネルギー準位は、より小さな絶対値をもつＩＰに対応する（より小さな負のＩＰ）。同様に、より高いＬＵＭＯエネルギー準位は、より小さな絶対値をもつ電子親和力（ＥＡ）に対応する（より小さな負のＥＡ）。上（トップ）に真空準位をもつ従来のエネルギー準位図の上では、物質のＬＵＭＯエネルギー準位はその同じ物質のＨＯＭＯエネルギー準位よりも高い。「より高い」ＨＯＭＯ又はＬＵＭＯエネルギー準位は、「より低い」ＨＯＭＯ又はＬＵＭＯエネルギー準位よりも、そのような図のトップのより近くに現れる。
【００１４】
本明細書で用いるように、また当業者によって一般に理解されるように、第一の仕事関数は、その第一の仕事関数がより高い絶対値を有する場合には、第二の仕事関数よりも「大きい」あるいは「高い」。仕事関数は通常、真空準位に対して負の値として測定されるので、このことは「より高い」仕事関数は、より負であることを意味する。上（トップ）に真空準位をもつ従来のエネルギー準位図の上では、「より高い」仕事関数は真空準位から下向きの方向へさらに離れて図示される。したがって、ＨＯＭＯ及びＬＵＭＯエネルギー準位の定義は、仕事関数とは異なる慣例に従う。
【００１５】
ＯＬＥＤについてのさらなる詳細及び上述した定義は、米国特許第７，２７９，７０４号明細書に見ることができ、その全体を参照により本明細書に援用する。
【先行技術文献】
【特許文献】
【００１６】
【特許文献１】米国特許第５，８４４，３６３号明細書
【特許文献２】米国特許第６，３０３，２３８号明細書
【特許文献３】米国特許第５，７０７，７４５号明細書
【特許文献４】米国特許第７，２７９，７０４号明細書
【非特許文献】
【００１７】
【非特許文献１】Baldoら,“Highly Efficient Phosphorescent Emission from Organic Electroluminescent Devices”, Nature, vol. 395, 151-154, 1998
【非特許文献２】Baldoら,“Very high-efficiency green organic light-emitting devices based on electrophosphorescence”, Appl. Phys. Lett., vol. 75, No. 3, 4-6 (1999)
【発明の概要】
【課題を解決するための手段】
【００１８】
［本発明のまとめ］
イソイミダゾール配位子を含む四座配位白金（ＩＩ）錯体を提供する。
これらの化合物は下記式を有する。
【化２】
0006009279.tif 000003
Ａ、Ｂ、及びＣはそれぞれ独立に、５又は６員の炭素環又はヘテロ環である。Ｌ１及びＬ３は独立に、単結合、ＢＲ、ＮＲ、ＰＲ、Ｏ、Ｓ、Ｓｅ、Ｃ＝Ｏ、Ｓ＝Ｏ、ＳＯ２、ＣＲＲ′、ＳｉＲＲ′、及びＧｅＲＲ′からなる群から選択される。Ｌ２は、ＢＲ、ＮＲ、ＰＲ、Ｏ、Ｓ、Ｓｅ、Ｃ＝Ｏ、Ｓ＝Ｏ、ＳＯ２、ＣＲＲ′、ＳｉＲＲ′、及びＧｅＲＲ′からなる群から選択される。ｎ１は０又は１である。ｎ２は０又は１である。ｎ１＋ｎ２は少なくとも１に等しい。Ｚ１及びＺ２は独立に窒素原子又は炭素原子である。Ｒ１、Ｒ２、Ｒ３、及びＲ４は、モノ-、ジ-、トリ-、又はテトラ-置換を表すことができる。Ｒ、Ｒ′、Ｒ１、Ｒ２、Ｒ３、Ｒ４、及びＲ５は独立に、水素、重水素、ハライド、アルキル、シクロアルキル、ヘテロアルキル、アリールアルキル、アルコキシ、アリールオキシ、アミノ、シリル、アルケニル、シクロアルケニル、ヘテロアルケニル、アルキニル、アリール、ヘテロアリール、アシル、カルボニル、カルボン酸、エステル、ニトリル、イソニトリル、スルファニル、スルフィニル、スルホニル、ホスフィノ、及びそれらの組み合わせからなる群から選択される。Ｒ１は任意選択によりＡと縮合していてもよい。Ｒ３は任意選択により環Ｂと縮合していてもよい。Ｒ４は任意選択により環Ｃと縮合していてもよい。Ｒ３及びＲ４は、任意選択により連結して環を形成していてもよい。Ｒ３及びＬ２は、任意選択により連結して環を形成していてもよい。Ｒ４及びＬ２は、任意選択により連結して環を形成していてもよい。
【００１９】
一つの側面では、Ｒ５は置換アリールである。好ましくは、Ｒ５は２，６−二置換アリールである。さらに好ましくは、Ｒ５は、
【化３】
0006009279.tif 000004
である。
【００２０】
Ｒ′１及びＲ′２は独立に、水素、重水素、ハライド、アルキル、シクロアルキル、ヘテロアルキル、アリールアルキル、アルコキシ、アリールオキシ、アミノ、シリル、アルケニル、シクロアルケニル、ヘテロアルケニル、アルキニル、アリール、ヘテロアリール、アシル、カルボニル、カルボン酸、エステル、ニトリル、イソニトリル、スルファニル、スルフィニル、スルホニル、ホスフィノ、及びそれらの組み合わせからなる群から選択される。Ｒ′１及びＲ′２のうちの少なくとも１つは水素でも重水素でもない。Ｄは５員又は６員の炭素環又はヘテロ環であって、任意選択によりさらにＲ′３で置換されていてもよく、Ｒ′３は、水素、重水素、ハライド、アルキル、シクロアルキル、ヘテロアルキル、アリールアルキル、アルコキシ、アリールオキシ、アミノ、シリル、アルケニル、シクロアルケニル、ヘテロアルケニル、アルキニル、アリール、ヘテロアリール、アシル、カルボニル、カルボン酸、エステル、ニトリル、イソニトリル、スルファニル、スルフィニル、スルホニル、ホスフィノ、及びそれらの組み合わせからなる群から選択される。
【００２１】
一つの側面では、Ｒ′１及びＲ′２のそれぞれが水素でも重水素でもない。別の側面では、Ｒ′１及びＲ′２のうちの少なくとも１つはアルキルである。なお別の側面では、Ｒ′１及びＲ′２のそれぞれがアルキルである。さらなる側面では、Ｒ′１及びＲ′２のうちの少なくとも１つは、少なくとも２つの炭素を含むアルキルである。別の側面では、Ｒ′１及びＲ′２のうちの少なくとも１つはアリールである。なお別の側面では、Ｒ′１及びＲ′２のそれぞれがアリールである。
【００２２】
一つの側面では、上記化合物は中性電荷を有する。別の側面では、Ａ、Ｂ、及びＣのうちの２つがフェニルであり、Ａ、Ｂ、及びＣのうちの１つがピリジンである。
【００２３】
一つの側面では、上記化合物は下記式を有する。
【化４】
0006009279.tif 000005
【００２４】
別の側面では、上記化合物は下記式を有する。
【化５】
0006009279.tif 000006
【００２５】
なお別の側面では、上記化合物は下記式を有する。
【化６】
0006009279.tif 000007
【００２６】
さらなる側面では、上記化合物は下記式を有する。
【化７】
0006009279.tif 000008
【００２７】
なお別の側面では、上記化合物は下記式を有する。
【化８】
0006009279.tif 000009
【００２８】
なお別の側面では、上記化合物は下記式を有する。
【化９】
0006009279.tif 000010
【００２９】
一つの側面では、Ｌ１又はＬ３は、Ｏ、Ｓ、ＣＨ２、ＣＲ′２、ＮＲ′、ＳｉＲ′２、又はＢＲ′からなる群から選択される。Ｒ′はアルキル又はアリールである。別の側面では、Ｌ２は、Ｏ、Ｓ、ＣＨ２、ＣＲ′２、ＮＲ′、及びＳｉＲ′２からなる群から選択される。Ｒ′は、アルキル又はアリールであり、且つ、Ｒ′は任意選択によりＢ又はＣに結合していてもよい。
【００３０】
一つの側面では、Ｒ１、Ｒ２、Ｒ３、及びＲ４はそれぞれ独立に、水素、重水素、アルキル、アリール、シクロアルキル、分岐アルキル、ヘテロアリール、及び縮合アリールからなる群から選択される。
【００３１】
四座配位白金（ＩＩ）錯体の具体的な、非限定的例を提供する。一つの側面では、それら化合物は以下のものからなる群から選択される。
【００３２】
【化１０】
0006009279.tif 000011
【００３３】
【化１１】
0006009279.tif 000012
【００３４】
【化１２】
0006009279.tif 000013
【００３５】
【化１３】
0006009279.tif 000014
【００３６】
【化１４】
0006009279.tif 000015
【００３７】
【化１５】
0006009279.tif 000016
【００３８】
【化１６】
0006009279.tif 000017
【００３９】
【化１７】
0006009279.tif 000018
【００４０】
さらに、第一のデバイスを提供する。第一のデバイスは第一の有機発光デバイスを含む。さらに、この有機発光デバイスは、アノード、カソード、及びそのアノード及びカソードの間に配置された有機層を含む。この有機層は下記式を有する化合物を含む。
【化１８】
0006009279.tif 000019
【００４１】
Ａ、Ｂ、及びＣはそれぞれ独立に、５又は６員の炭素環又はヘテロ環である。Ｌ１及びＬ３は独立に、単結合、ＢＲ、ＮＲ、ＰＲ、Ｏ、Ｓ、Ｓｅ、Ｃ＝Ｏ、Ｓ＝Ｏ、ＳＯ２、ＣＲＲ′、ＳｉＲＲ′、及びＧｅＲＲ′からなる群から選択される。Ｌ２は、ＢＲ、ＮＲ、ＰＲ、Ｏ、Ｓ、Ｓｅ、Ｃ＝Ｏ、Ｓ＝Ｏ、ＳＯ２、ＣＲＲ′、ＳｉＲＲ′、及びＧｅＲＲ′からなる群から選択される。ｎ１は０又は１である。ｎ２は０又は１である。ｎ１＋ｎ２は少なくとも１に等しい。Ｚ１及びＺ２は独立に窒素原子又は炭素原子である。Ｒ１、Ｒ２、Ｒ３、及びＲ４は、モノ-、ジ-、トリ-、又はテトラ-置換を表すことができる。Ｒ、Ｒ′、Ｒ１、Ｒ２、Ｒ３、Ｒ４、及びＲ５は独立に、水素、重水素、ハライド、アルキル、シクロアルキル、ヘテロアルキル、アリールアルキル、アルコキシ、アリールオキシ、アミノ、シリル、アルケニル、シクロアルケニル、ヘテロアルケニル、アルキニル、アリール、ヘテロアリール、アシル、カルボニル、カルボン酸、エステル、ニトリル、イソニトリル、スルファニル、スルフィニル、スルホニル、ホスフィノ、及びそれらの組み合わせからなる群から選択される。Ｒ１は任意選択によりＡと縮合していてもよい。Ｒ３は任意選択により環Ｂと縮合していてもよい。Ｒ４は任意選択により環Ｃと縮合していてもよい。Ｒ３及びＲ４は、任意選択により連結して環を形成していてもよい。Ｒ３及びＬ２は、任意選択により連結して環を形成していてもよい。Ｒ４及びＬ２は、任意選択により連結して環を形成していてもよい。
【００４２】
式Ｉを有する化合物について上で論じた様々な具体的側面は、上記第一のデバイスに用いる式Ｉを有する化合物にも適用できる。特に、Ｒ１、Ｒ２、Ｒ３、Ｒ４、Ｒ５、Ｒ′、Ｒ′１、Ｒ′２、Ａ、Ｂ、Ｃ、Ｄ、Ｌ１、Ｌ２、Ｌ３、式ＩＩ、式ＩＩＩ、式ＩＶ、式Ｖ、式ＶＩ、式ＶＩＩ、及び式Ｉを有する化合物のうち化合物１〜７６の具体的側面は、第一のデバイスに用いる式Ｉを有する化合物にも適用できる。
【００４３】
一つの側面では、Ｒ５は置換アリールである。好ましくは、Ｒ５は、
【化１９】
0006009279.tif 000020
である。
【００４４】
Ｒ′１及びＲ′２は独立に、水素、重水素、ハライド、アルキル、シクロアルキル、ヘテロアルキル、アリールアルキル、アルコキシ、アリールオキシ、アミノ、シリル、アルケニル、シクロアルケニル、ヘテロアルケニル、アルキニル、アリール、ヘテロアリール、アシル、カルボニル、カルボン酸、エステル、ニトリル、イソニトリル、スルファニル、スルフィニル、スルホニル、ホスフィノ、及びそれらの組み合わせからなる群から選択される。Ｒ′１及びＲ′２のうちの少なくとも１つは水素でも重水素でもない。Ｄは５員又は６員の炭素環又はヘテロ環であって、任意選択によりさらにＲ′３で置換されていてもよく、Ｒ′３は、水素、重水素、ハライド、アルキル、シクロアルキル、ヘテロアルキル、アリールアルキル、アルコキシ、アリールオキシ、アミノ、シリル、アルケニル、シクロアルケニル、ヘテロアルケニル、アルキニル、アリール、ヘテロアリール、アシル、カルボニル、カルボン酸、エステル、ニトリル、イソニトリル、スルファニル、スルフィニル、スルホニル、ホスフィノ、及びそれらの組み合わせからなる群から選択される。
【００４５】
一つの側面では、上記有機層は発光層であり、且つ上記化合物は発光ドーパントである。別の側面では、上記有機層はさらにホストを含む。
【００４６】
一つの側面では、ホストは、トリフェニレンを有するベンゾ縮合チオフェン又はベンゾ縮合フランを含み、そのホスト中のいずれかの置換基が、ＣｎＨ２ｎ＋１、ＯＣｎＨ２ｎ＋１、ＯＡｒ１、Ｎ（ＣｎＨ２ｎ＋１）２、Ｎ（Ａｒ１）（Ａｒ２）、ＣＨ＝ＣＨ−ＣｎＨ２ｎ＋１、Ｃ≡ＣＨＣｎＨ２ｎ＋１、Ａｒ１、Ａｒ１−Ａｒ２、ＣｎＨ２ｎ−Ａｒ１からなる群から選択される非縮合置換基であるか又は非置換である。ｎは１〜１０である。Ａｒ１及びＡｒ２は独立に、ベンゼン、ビフェニル、ナフタレン、トリフェニレン、カルバゾール、及びそれらのヘテロ芳香族類縁体からなる群から選択される。好ましくは、ホストは下記式を有する。
【化２０】
0006009279.tif 000021
【００４７】
別の側面では、上記ホストは下記のものからなる群から選択される。
【化２１】
0006009279.tif 000022
及びそれらの組み合わせ。
【００４８】
なお別の側面では、ホストは金属錯体である。
【００４９】
一つの側面では、上記有機層は発光層であり、上記化合物は非発光ドーパントである。
【００５０】
一つの側面では、上記第一のデバイスは消費者製品である。別の側面では、上記第一のデバイスは有機発光デバイスである。なお別の側面では、上記第一のデバイスは発光パネルを含む。
【図面の簡単な説明】
【００５１】
【図１】図１は有機発光デバイスを示す。
【図２】図２は、別個の電子輸送層をもたない倒置型有機発光デバイスを示す。
【図３】図３は、四座配位Ｐｔ(II)錯体の一般的構造を示す。
【図４】図４は、四座配位Ｐｔ(II)錯体の構造例を示す。
【発明を実施するための形態】
【００５２】
[詳細な説明]
一般に、ＯＬＥＤは、アノードとカソードとの間に配置され且つそれらと電気的に接続された少なくとも１つの有機層を含む。電流が流された場合、有機層（１又は複数）にアノードは正孔を注入し、カソードは電子を注入する。注入された正孔と電子はそれぞれ反対に帯電した電極に向かって移動する。電子と正孔が同じ分子上に局在する場合、励起エネルギー状態を有する局在化された電子−正孔対である「励起子」が形成される。励起子が発光機構によって緩和するときに光が発せられる。いくつかの場合には、励起子はエキシマー又はエキシプレックス上に局在化されうる。非放射機構、例えば、熱緩和も起こりうるが、通常は好ましくないと考えられる。
【００５３】
初期のＯＬＥＤは、一重項状態から光を発する（「蛍光」）発光性分子を用いており、例えば、米国特許第４，７６９，２９２号明細書（この全体を参照により援用する）に記載されているとおりである。蛍光発光は、一般に、１０ナノ秒よりも短いタイムフレームで起こる。
【００５４】
より最近、三重項状態から光を発する（「燐光」）発光物質を有するＯＬＥＤが実証されている。Baldoら,“Highly Efficient Phosphorescent Emission from Organic Electroluminescent Devices”, Nature, vol. 395, 151-154, 1998 (“Baldo-I”);
及び、Baldoら,“Very high-efficiency green organic light-emitting devices based on electrophosphorescence”, Appl. Phys. Lett., vol. 75, No. 3, 4-6 (1999)  (“Baldo-II”)、これらを参照により全体を援用する。燐光は、米国特許第７，２７９，７０４号明細書の第５〜６欄に、より詳細に記載されており、これを参照により援用する。
【００５５】
図１は有機発光デバイス100を示している。この図は、必ずしも一定の縮尺で描かれていない。デバイス100は、基板110、アノード115、正孔注入層120、正孔輸送層125、電子阻止層130、発光層135、正孔阻止層140、電子輸送層145、電子注入層150、保護層155、およびカソード160を含み得る。カソード160は、第一導電層162および第二導電層164を有する複合カソードである。デバイス100は、記載した層を順次、堆積させることによって作製できる。これらの様々な層の特性及び機能、並びに例示物質は、米国特許第７，２７９，７０４号明細書の第６〜１０欄により詳細に記載されており、これを参照により援用する。
【００５６】
これらの層のそれぞれについてのより多くの例が得られる。例えば、可撓性且つ透明な基材−アノードの組み合わせが米国特許第５，８４４，３６３号明細書に開示されており、参照により全体を援用する。ｐ型ドープ正孔輸送層の例は、５０：１のモル比で、Ｆ４−ＴＣＮＱでドープしたｍ−ＭＴＤＡＴＡであり、これは米国特許出願公開第２００３／０２３０９８０号公報に開示されているとおりであり、その全体を参照により援用する。発光物質及びホスト物質の例は、Thompsonらの米国特許第６，３０３，２３８号明細書に開示されており、その全体を参照により援用する。ｎ型ドープ電子輸送層の例は、１：１のモル比でＬｉでドープされたＢＰｈｅｎであり、これは米国特許出願公開第２００３／０２３０９８０号公報に開示されているとおりであり、その全体を参照により援用する。米国特許第５，７０３，４３６号明細書及び同５，７０７，７４５号明細書（これらはその全体を参照により援用する）は、上に重ねられた透明な電気導電性のスパッタリングによって堆積されたＩＴＯ層を有するＭｇ：Ａｇなどの金属の薄層を有する複合カソードを含めたカソードの例を開示している。阻止層の理論と使用は、米国特許第６，０９７，１４７号明細書及び米国特許出願公開第２００３／０２３０９８０号公報に、より詳細に記載されており、その全体を参照により援用する。注入層の例は、米国特許出願公開第２００４／０１７４１１６号公報に提供されており、その全体を参照により援用する。保護層の記載は米国特許出願公開第２００４／０１７４１１６号公報にみられ、その全体を参照により援用する。
【００５７】
図２は倒置型(inverted)ＯＬＥＤ200を示している。このデバイスは、基板210、カソード215、発光層220、正孔輸送層225、およびアノード230を含む。デバイス200は記載した層を順に堆積させることによって製造できる。最も一般的なＯＬＥＤの構成はアノードの上方に配置されたカソードを有し、デバイス200はアノード230の下方に配置されたカソード215を有するので、デバイス200を「倒置型」ＯＬＥＤとよぶことができる。デバイス100に関して記載したものと同様の物質を、デバイス200の対応する層に使用できる。図２は、デバイス100の構造からどのようにいくつかの層を省けるかの１つの例を提供している。
【００５８】
図１および２に例示されている簡単な層状構造は非限定的な例として与えられており、本発明の実施形態は多様なその他の構造と関連して使用できることが理解される。記載されている具体的な物質および構造は事実上例示であり、その他の物質および構造も使用できる。設計、性能、およびコスト要因に基づいて、実用的なＯＬＥＤは様々なやり方で上記の記載された様々な層を組み合わせることによって実現でき、あるいは、いくつかの層は完全に省くことができる。具体的に記載されていない他の層を含むこともできる。具体的に記載したもの以外の物質を用いてもよい。本明細書に記載されている例の多くは単一の物質を含むものとして様々な層を記載しているが、物質の組合せ（例えばホストおよびドーパントの混合物、または、より一般的には混合物）を用いてもよいことが理解される。また、層は様々な副層（sublayer）を有してもよい。本明細書において様々な層に与えられている名称は、厳格に限定することを意図するものではない。例えば、デバイス200において、正孔輸送層225は正孔を輸送し且つ発光層220に正孔を注入するので、正孔輸送層として、あるいは正孔注入層として説明されうる。一実施形態において、ＯＬＥＤは、カソードとアノードとの間に配置された「有機層」を有するものとして説明できる。この有機層は単一の層を含むか、または、例えば図１および２に関連して記載したように様々な有機物質の複数の層をさらに含むことができる。
【００５９】
具体的には説明していない構造および物質、例えばFriendらの米国特許第５，２４７，１９０号（これはその全体を参照により援用する）に開示されているようなポリマー物質で構成されるＯＬＥＤ（ＰＬＥＤ）、も使用することができる。さらなる例として、単一の有機層を有するＯＬＥＤを使用できる。ＯＬＥＤは、例えば、Forrestらの米国特許第５，７０７，７４５号（これはその全体を参照により援用する）に記載されているように積み重ねられてもよい。ＯＬＥＤの構造は、図１および２に示されている簡単な層状構造から逸脱していてもよい。例えば、基板は、光取出し（out-coupling）を向上させるために、Forrestらの米国特許第６，０９１，１９５号（これはその全体を参照により援用する）に記載されているメサ構造、および/またはBulovicらの米国特許第５，８３４，８９３号（これはその全体を参照により援用する）に記載されているピット構造などの、角度の付いた反射表面を含みうる。
【００６０】
特に断らないかぎり、様々な実施形態の層のいずれも、何らかの適切な方法によって堆積されうる。有機層については、好ましい方法には、熱蒸着（thermal evaporation）、インクジェット（例えば、米国特許第６，０１３，９８２号および米国特許第６，０８７，１９６号（これらはその全体を参照により援用する）に記載されている）、有機気相成長（organic vapor phase deposition、ＯＶＰＤ）（例えば、Forrestらの米国特許第６，３３７，１０２号（その全体を参照により援用する）に記載されている）、ならびに有機気相ジェットプリンティング（organic vapor jet printing、ＯＶＪＰ）による堆積（例えば、米国特許出願第１０／２３３，４７０号（これはその全体を参照により援用する）に記載されている）が含まれる。他の適切な堆積方法には、スピンコーティングおよびその他の溶液に基づく方法が含まれる。溶液に基づく方法は、好ましくは、窒素または不活性雰囲気中で実施される。その他の層については、好ましい方法には熱蒸着が含まれる。好ましいパターニング方法には、マスクを通しての蒸着、圧接（cold welding）（例えば、米国特許第６，２９４，３９８号および米国特許第６，４６８，８１９号（これらはその全体を参照により援用する）に記載されている）、ならびにインクジェットおよびＯＶＪＤなどの堆積方法のいくつかに関連するパターニングが含まれる。その他の方法も用いることができる。堆積される物質は、それらを特定の堆積方法に適合させるために改変されてもよい。例えば、分枝した又は分枝していない、好ましくは少なくとも３個の炭素を含むアルキルおよびアリール基などの置換基が、溶液加工性を高めるために、小分子に用いることができる。２０個又はそれより多い炭素を有する置換基を用いてもよく、３〜２０炭素が好ましい範囲である。非対称構造を有する物質は対称構造を有するものよりも良好な溶液加工性を有しうるが、これは、非対称物質はより小さな再結晶化傾向を有しうるからである。デンドリマー置換基は、小分子が溶液加工を受ける能力を高めるために用いることができる。
【００６１】
本発明の実施形態により製造されたデバイスは多様な消費者製品に組み込むことができ、これらの製品には、フラットパネルディスプレイ、コンピュータのモニタ、テレビ、広告板、室内もしくは屋外の照明灯および／または信号灯、ヘッドアップディスプレイ、完全に透明な（fully transparent）ディスプレイ、フレキシブルディスプレイ、レーザープリンタ、電話機、携帯電話、携帯情報端末（personal digital assistant、PDA）、ラップトップコンピュータ、デジタルカメラ、カムコーダ、ビューファインダー、マイクロディスプレイ、乗り物、大面積壁面（large area wall）、映画館またはスタジアムのスクリーン、あるいは標識が含まれる。パッシブマトリクスおよびアクティブマトリクスを含めて、様々な制御機構を用いて、本発明にしたがって製造されたデバイスを制御できる。デバイスの多くは、１８℃から３０℃、より好ましくは室温（２０〜２５℃）などの、人にとって快適な温度範囲において使用することが意図されている。
【００６２】
本明細書に記載した物質及び構造は、ＯＬＥＤ以外のデバイスにおける用途を有しうる。例えば、その他のオプトエレクトロニクスデバイス、例えば、有機太陽電池及び有機光検出器は、これらの物質及び構造を用いることができる。より一般には、有機デバイス、例えば、有機トランジスタは、これらの物質及び構造を用いることができる。
【００６３】
ハロ、ハロゲン、アルキル、シクロアルキル、アルケニル、アルキニル、アリールアルキル、ヘテロ環基、アリール、芳香族基、及びヘテロアリールの用語は、当分野で公知であり、米国特許第７，２７９，７０４号明細書の第３１〜３２欄で定義されており、これを参照により援用する。
【００６４】
［発明の説明］
四座配位Ｐｔ（ＩＩ）錯体の新規な群を提供する（図３に示すとおりである）。これらの化合物はイミダゾール部分（残基）を含んでおり、且つ、炭素環及び／又はヘテロ環（すなわち、Ｂ及びＣ）の間に単結合以外の連結基を有する配位子を含む。これらの化合物は、ＯＬＥＤに有利に用いることができる。
【００６５】
実証された最初のＰＨＯＬＥＤは、白金錯体（すなわち、２，３，７，８，１２，１３，１７，１８−オクタエチル−２１Ｈ，２３Ｈ−ポルフィン白金（ＩＩ）（ＰｔＯＥＰ））を含んでいたが、白金錯体は、最新技術のＰＨＯＬＥＤにおいてはどのような実際の用途も見出していない。（Nature, 1998, 395, 151）。イリジウム錯体と比較して、白金（ＩＩ）錯体は、一般に比較的長い励起状態寿命と、より低い量子収率を有している。さらに、白金（ＩＩ）錯体は、平面四角形の形状をもち、これがしばしばエキシマーの形成を引き起こす。したがって、これらの錯体は、ＯＬＥＤ中における高いドーピング濃度において、広がった発光スペクトルを有しうる。
【００６６】
二座及び三座のＰｔ（ＩＩ）錯体が報告されているが、一般に、それらはＯＬＥＤにおいて限定的な利用しかされていない。これらの錯体は、しばしば乏しい熱安定性及びデバイス安定性しかもっておらず、そのためＯＬＥＤにおけるそれらの応用を限定している。
【００６７】
四座配位Ｐｔ（ＩＩ）錯体も文献に開示されているが、二座配位及び三座配位Ｐｔ（ＩＩ）錯体と同様に、これらの四座配位Ｐｔ（ＩＩ）錯体はＯＬＥＤにおける限定的な利用しかされてこなかった。本明細書で提供する新規な群の四座配位Ｐｔ（ＩＩ）錯体は、Ｂ及びＣの間に単結合ではない連結基を含む。この連結基は共役を切断し、より高い三重項エネルギーをもたらすことができる。したがって、本明細書で提供する化合物は、ＯＬＥＤに有利に用いることができる。
【００６８】
イソイミダゾール配位子を含む四座配位白金（ＩＩ）錯体を提供する。これらの化合物は下記式を有する。
【化２２】
0006009279.tif 000023
【００６９】
Ａ、Ｂ、及びＣはそれぞれ独立に、５又は６員の炭素環又はヘテロ環である。Ｌ１及びＬ３は独立に、単結合、ＢＲ、ＮＲ、ＰＲ、Ｏ、Ｓ、Ｓｅ、Ｃ＝Ｏ、Ｓ＝Ｏ、ＳＯ２、ＣＲＲ′、ＳｉＲＲ′、及びＧｅＲＲ′からなる群から選択される。Ｌ２は、ＢＲ、ＮＲ、ＰＲ、Ｏ、Ｓ、Ｓｅ、Ｃ＝Ｏ、Ｓ＝Ｏ、ＳＯ２、ＣＲＲ′、ＳｉＲＲ′、及びＧｅＲＲ′からなる群から選択される。ｎ１は０又は１である。ｎ２は０又は１である。ｎ１＋ｎ２は少なくとも１に等しい。Ｚ１及びＺ２は独立に窒素原子又は炭素原子である。Ｒ１、Ｒ２、Ｒ３、及びＲ４は、モノ-、ジ-、トリ-、又はテトラ-置換を表すことができる。Ｒ、Ｒ′、Ｒ１、Ｒ２、Ｒ３、Ｒ４、及びＲ５は独立に、水素、重水素、ハライド、アルキル、シクロアルキル、ヘテロアルキル、アリールアルキル、アルコキシ、アリールオキシ、アミノ、シリル、アルケニル、シクロアルケニル、ヘテロアルケニル、アルキニル、アリール、ヘテロアリール、アシル、カルボニル、カルボン酸、エステル、ニトリル、イソニトリル、スルファニル、スルフィニル、スルホニル、ホスフィノ、及びそれらの組み合わせからなる群から選択される。Ｒ１は任意選択によりＡと縮合していてもよい。Ｒ３は任意選択により環Ｂと縮合していてもよい。Ｒ４は任意選択により環Ｃと縮合していてもよい。Ｒ３及びＲ４は、任意選択により連結して環を形成していてもよい。Ｒ３及びＬ２は、任意選択により連結して環を形成していてもよい。Ｒ４及びＬ２は、任意選択により連結して環を形成していてもよい。
【００７０】
一つの側面では、Ｒ５は置換アリールである。好ましくは、Ｒ５は、２，６−二置換アリールである。さらに好ましくは、Ｒ５は
【化２３】
0006009279.tif 000024
である。
【００７１】
Ｒ′１及びＲ′２は独立に、水素、重水素、ハライド、アルキル、シクロアルキル、ヘテロアルキル、アリールアルキル、アルコキシ、アリールオキシ、アミノ、シリル、アルケニル、シクロアルケニル、ヘテロアルケニル、アルキニル、アリール、ヘテロアリール、アシル、カルボニル、カルボン酸、エステル、ニトリル、イソニトリル、スルファニル、スルフィニル、スルホニル、ホスフィノ、及びそれらの組み合わせからなる群から選択される。Ｒ′１及びＲ′２のうちの少なくとも１つは水素でも重水素でもない。Ｄは５員又は６員の炭素環又はヘテロ環であって、任意選択によりさらにＲ′３で置換されていてもよく、Ｒ′３は、水素、重水素、ハライド、アルキル、シクロアルキル、ヘテロアルキル、アリールアルキル、アルコキシ、アリールオキシ、アミノ、シリル、アルケニル、シクロアルケニル、ヘテロアルケニル、アルキニル、アリール、ヘテロアリール、アシル、カルボニル、カルボン酸、エステル、ニトリル、イソニトリル、スルファニル、スルフィニル、スルホニル、ホスフィノ、及びそれらの組み合わせからなる群から選択される。
【００７２】
イソイミダゾールのＮ−１上にねじれたアリール（twisted aryl）を含むＰｔ（ＩＩ）四座配位化合物は、式Ｉを有する化合物の一つの亜属である。Ｎ−１が２，６−二置換アリール環に結合しているイソイミダゾール含有Ｐｔ（ＩＩ）四座配位化合物である亜属の化合物は、昇華し、且つデバイス中でより高い効率で発光する新規な青色発光体を提供しうる。四座配位構造中にねじれたアリール部分を組み込むことによって、Ｐｔ（ＩＩ）錯体は、より高い効率及びより長いデバイス寿命を示すことができる。理論に縛られないが、イソイミダゾール環の平面から外へアリール基をねじること、したがって、その共役を切断することは、いくつかの利点をもたらすことができると考えられる。それらの化合物は、より青い色をもたらしうる。さらに、それらの化合物は向上した昇華性と向上した効率を有することができ、なぜなら、ねじれたアリールをもつ化合物は、そのねじれたアリールをもたない化合物よりもずっと平面性が低いからである。特に、それらの化合物は、三重項−三重項消滅及び自己消光を受けにくくなることができ、なぜなら、それらはより多くの三次元性を有しているからである。イソイミダゾールのＮ−１上にねじれたアリールを有するいくつかの四座配位白金錯体を本明細書に開示しており、それには化合物１〜６４、６９、７０、及び７２〜７６が含まれる。
【００７３】
一つの側面では、Ｒ′１及びＲ′２のそれぞれが水素ではなく、重水素でもない。別の側面では、Ｒ′１及びＲ′２のうちの少なくとも１つはアルキルである。なお別の側面では、Ｒ′１及びＲ′２のそれぞれがアルキルである。さらなる側面では、Ｒ′１及びＲ′２のうちの少なくとも１つは、少なくとも２つの炭素を含むアルキルである。別の側面では、Ｒ′１及びＲ′２のうちの少なくとも１つはアリールである。なお別の側面では、Ｒ′１及びＲ′２のそれぞれがアリールである。
【００７４】
一つの側面では、上記化合物は中性電荷を有する。別の側面では、Ａ、Ｂ、及びＣのうちの２つがフェニルであり、Ａ、Ｂ、及びＣのうちの１つがピリジンである。
【００７５】
一つの側面では、上記化合物は下記式を有する。
【化２４】
0006009279.tif 000025
【００７６】
別の側面では、上記化合物は下記式を有する。
【化２５】
0006009279.tif 000026
【００７７】
なお別の側面では、上記化合物は下記式を有する。
【化２６】
0006009279.tif 000027
【００７８】
さらなる側面では、上記化合物は下記式を有する。
【化２７】
0006009279.tif 000028
【００７９】
別の側面では、上記化合物は下記式を有する。
【化２８】
0006009279.tif 000029
【００８０】
なお別の側面では、上記化合物は下記式を有する。
【化２９】
0006009279.tif 000030
【００８１】
式ＩＩ〜ＶＩＩは、式Ｉを有する化合物についての構造の好ましい部分集合を示している。これらの構造中のＡ、すなわちＡ環はフェニルであり、これは、Ｃ＾イソイミダゾールシクロメタル化配位子に基づいた望ましい光物性とともに強い炭素−金属結合を形成することが知られている。この錯体の特性は、Ｂ及びＣ、すなわち、Ｂ環及びＣ環を、フェニル又は窒素ヘテロ環で置換することによってさらに調節することができる。好ましい窒素ヘテロ環には、その窒素原子を介して結合されたイミダゾール、又は中性の配位したカルベン及びピリジンが含まれる。理論に縛られないが、Ｌ２架橋基がＢ及びＣ環の間の共役を切断し、それによって光物性が主にフェニル−イソイミダゾールシクロメタル化配位子によって定まることが可能になる。
【００８２】
一つの側面では、Ｌ１又はＬ３は、Ｏ、Ｓ、ＣＨ２、ＣＲ′２、ＮＲ′、ＳｉＲ′２、又はＢＲ′からなる群から選択される。Ｒ′はアルキル又はアリールである。別の側面では、Ｌ２は、Ｏ、Ｓ、ＣＨ２、ＣＲ′２、ＮＲ′、及びＳｉＲ′２からなる群から選択される。Ｒ′は、アルキル又はアリールであり、且つ、Ｒ′は任意選択によりＢ又はＣに結合していてもよい。
【００８３】
一つの側面では、Ｒ１、Ｒ２、Ｒ３、及びＲ４はそれぞれ独立に、水素、重水素、アルキル、アリール、シクロアルキル、分岐アルキル、ヘテロアリール、及び縮合アリールからなる群から選択される。
【００８４】
四座配位白金（ＩＩ）錯体の具体的な、非限定的例を提供する。一つの側面では、それら化合物は以下のものからなる群から選択される。
【００８５】
【化３０】
0006009279.tif 000031
【００８６】
【化３１】
0006009279.tif 000032
【００８７】
【化３２】
0006009279.tif 000033
【００８８】
【化３３】
0006009279.tif 000034
【００８９】
【化３４】
0006009279.tif 000035
【００９０】
【化３５】
0006009279.tif 000036
【００９１】
【化３６】
0006009279.tif 000037
【００９２】
【化３７】
0006009279.tif 000038
【００９３】
【化３８】
0006009279.tif 000039
【００９４】
さらに、第一のデバイスを提供する。第一のデバイスは第一の有機発光デバイスを含む。さらに、この有機発光デバイスは、アノード、カソード、及びそのアノード及びカソードの間に配置された有機層を含む。この有機層は下記式を有する化合物を含む。
【化３９】
0006009279.tif 000040
【００９５】
Ａ、Ｂ、及びＣはそれぞれ独立に、５又は６員の炭素環又はヘテロ環である。Ｌ１及びＬ３は独立に、単結合、ＢＲ、ＮＲ、ＰＲ、Ｏ、Ｓ、Ｓｅ、Ｃ＝Ｏ、Ｓ＝Ｏ、ＳＯ２、ＣＲＲ′、ＳｉＲＲ′、及びＧｅＲＲ′からなる群から選択される。Ｌ２は、ＢＲ、ＮＲ、ＰＲ、Ｏ、Ｓ、Ｓｅ、Ｃ＝Ｏ、Ｓ＝Ｏ、ＳＯ２、ＣＲＲ′、ＳｉＲＲ′、及びＧｅＲＲ′からなる群から選択される。ｎ１は０又は１である。ｎ２は０又は１である。ｎ１＋ｎ２は少なくとも１に等しい。Ｚ１及びＺ２は独立に窒素原子又は炭素原子である。Ｒ１、Ｒ２、Ｒ３、及びＲ４は、モノ-、ジ-、トリ-、又はテトラ-置換を表すことができる。Ｒ、Ｒ′、Ｒ１、Ｒ２、Ｒ３、Ｒ４、及びＲ５は独立に、水素、重水素、ハライド、アルキル、シクロアルキル、ヘテロアルキル、アリールアルキル、アルコキシ、アリールオキシ、アミノ、シリル、アルケニル、シクロアルケニル、ヘテロアルケニル、アルキニル、アリール、ヘテロアリール、アシル、カルボニル、カルボン酸、エステル、ニトリル、イソニトリル、スルファニル、スルフィニル、スルホニル、ホスフィノ、及びそれらの組み合わせからなる群から選択される。Ｒ１は任意選択によりＡと縮合していてもよい。Ｒ３は任意選択によりＢと縮合していてもよい。Ｒ４は任意選択によりＣと縮合していてもよい。Ｒ３及びＲ４は、任意選択により連結して環を形成していてもよい。Ｒ３及びＬ２は、任意選択により連結して環を形成していてもよい。Ｒ４及びＬ２は、任意選択により連結して環を形成していてもよい。
【００９６】
式Ｉを有する化合物について上で論じた様々な具体的側面は、上記第一のデバイスに用いる式Ｉを有する化合物にも適用できる。特に、Ｒ１、Ｒ２、Ｒ３、Ｒ４、Ｒ５、Ｒ′、Ｒ′１、Ｒ′２、Ａ、Ｂ、Ｃ、Ｄ、Ｌ１、Ｌ２、Ｌ３、式ＩＩ、式ＩＩＩ、式ＩＶ、式Ｖ、式ＶＩ、式ＶＩＩ、及び式Ｉを有する化合物のうち化合物１〜７６の具体的側面は、第一のデバイスに用いる式Ｉを有する化合物にも適用できる。
【００９７】
一つの側面では、Ｒ５は置換アリールである。好ましくは、Ｒ５は、
【化４０】
0006009279.tif 000041
である。
【００９８】
Ｒ′１及びＲ′２は独立に、水素、重水素、ハライド、アルキル、シクロアルキル、ヘテロアルキル、アリールアルキル、アルコキシ、アリールオキシ、アミノ、シリル、アルケニル、シクロアルケニル、ヘテロアルケニル、アルキニル、アリール、ヘテロアリール、アシル、カルボニル、カルボン酸、エステル、ニトリル、イソニトリル、スルファニル、スルフィニル、スルホニル、ホスフィノ、及びそれらの組み合わせからなる群から選択される。Ｒ′１及びＲ′２のうちの少なくとも１つは水素でも重水素でもない。Ｄは５員又は６員の炭素環又はヘテロ環であって、任意選択によりさらにＲ′３で置換されていてもよく、Ｒ′３は、水素、重水素、ハライド、アルキル、シクロアルキル、ヘテロアルキル、アリールアルキル、アルコキシ、アリールオキシ、アミノ、シリル、アルケニル、シクロアルケニル、ヘテロアルケニル、アルキニル、アリール、ヘテロアリール、アシル、カルボニル、カルボン酸、エステル、ニトリル、イソニトリル、スルファニル、スルフィニル、スルホニル、ホスフィノ、及びそれらの組み合わせからなる群から選択される。
【００９９】
一つの側面では、上記有機層は発光層であり、且つ上記化合物は発光ドーパントである。別の側面では、上記有機層はさらにホストを含む。
【０１００】
一つの側面では、ホストは、トリフェニレンを有するベンゾ縮合チオフェン又はベンゾ縮合フランを含み、そのホスト中のいずれかの置換基が、独立に、ＣｎＨ２ｎ＋１、ＯＣｎＨ２ｎ＋１、ＯＡｒ１、Ｎ（ＣｎＨ２ｎ＋１）２、Ｎ（Ａｒ１）（Ａｒ２）、ＣＨ＝ＣＨ−ＣｎＨ２ｎ＋１、Ｃ≡ＣＨＣｎＨ２ｎ＋１、Ａｒ１、Ａｒ１−Ａｒ２、ＣｎＨ２ｎ−Ａｒ１からなる群から選択される非縮合置換基であるか又は非置換である。ｎは１〜１０である。Ａｒ１及びＡｒ２は独立に、ベンゼン、ビフェニル、ナフタレン、トリフェニレン、カルバゾール、及びそれらのヘテロ芳香族類縁体からなる群から選択される。好ましくは、ホストは下記式を有する。
【化４１】
0006009279.tif 000042
【０１０１】
別の側面では、上記ホストは下記のものからなる群から選択される。
【化４２】
0006009279.tif 000043
及びそれらの組み合わせ。
【０１０２】
なお別の側面では、ホストは金属錯体である。
【０１０３】
一つの側面では、上記有機層は発光層であり、上記化合物は非発光ドーパントである。
【０１０４】
一つの側面では、上記第一のデバイスは消費者製品である。別の側面では、上記第一のデバイスは有機発光デバイスである。なお別の側面では、上記第一のデバイスは発光パネルを含む。
【０１０５】
［その他の物質との組み合わせ］
有機発光デバイス中の具体的な層に有用として本明細書に記載した物質は、そのデバイス中に存在するその他の広範囲にわたる物質と組み合わせて用いることができる。例えば、本明細書に開示した発光ドーパントは、存在してもよい広い範囲のホスト、輸送層、阻止層、注入層、電極、及びその他の層と組み合わせて用いることができる。以下に記載乃至言及した物質は、本明細書に記載した化合物と組み合わせて有用でありうる物質の非制限的な例であり、当業者は組み合わせて有用でありうるその他の物質を特定するために文献を容易に参考にすることができる。
【０１０６】
〔ＨＩＬ／ＨＴＬ〕
【０１０７】
本発明に用いられる正孔注入／輸送物質は特に限定されず、その化合物が通常、正孔注入／輸送物質として用いられる限り任意の化合物を用いることができる。この物質の例には以下のものが含まれるがそれらに限定されない：
フタロシアニン又はポルフィリン誘導体；芳香族アミン誘導体；インドロカルバゾール誘導体；フルオロ炭化水素を含むポリマー；導電性ドーパントを伴うポリマー；導電性ポリマー、例えば、ＰＥＤＯＴ／ＰＳＳ；ホスホン酸及びシラン誘導体などの化合物から誘導される自己組織化モノマー；金属酸化物誘導体、例えば、ＭｏＯｘ；ｐ型半導体有機化合物、例えば、１，４，５，８，９，１２−ヘキサアザトリフェニレンヘキサカルボニトリル；金属錯体、及び架橋性化合物。
【０１０８】
ＨＩＬ又はＨＴＬに用いられる芳香族アミン誘導体の例には以下の構造のものが含まれるがそれらに限定されない。
【化４３】
0006009279.tif 000044
【０１０９】
Ａｒ１〜Ａｒ９のそれぞれは、芳香族炭化水素環式化合物からなる群、例えば、ベンゼン、ビフェニル、トリフェニル、トリフェニレン、ナフタレン、アントラセン、フェナレン、フェナントレン、フルオレン、ピレン、クリセン、ペリレン、アズレン；芳香族ヘテロ環化合物からなる群、例えば、ジベンゾチオフェン、ジベンゾフラン、ジベンゾセレノフェン、フラン、チオフェン、ベンゾフラン、ベンゾチオフェン、ベンゾセレノフェン、カルバゾール、インドロカルバゾール、ピリジルインドール、ピロロジピリジン、ピラゾール、イミダゾール、トリアゾール、オキサゾール、チアゾール、オキサジアゾール、オキサトリアゾール、ジオキサゾール、チアジアゾール、ピリジン、ピリダジン、ピリミジン、ピラジン、トリアジン、オキサジン、オキサチアジン、オキサジアジン、インドール、ベンゾイミダゾール、インダゾール、インドキサジン、ベンゾオキサゾール、ベンゾイソオキサゾール、ベンゾチアゾール、キノリン、イソキノリン、シンノリン、キナゾリン、キノキサリン、ナフチリジン、フタラジン、プテリジン、キサンテン、アクリジン、フェナジン、フェノチアジン、フェノキサジン、ベンゾフロピリジン、フロジピリジン、ベンゾチエノピリジン、チエノジピリジン、ベンゾセレノフェノピリジン、及びセレノフェノジピリジン；及び、前記の芳香族炭化水素環式基及び前記の芳香族ヘテロ環式基から選択された同じ種類又は異なる種類の基である２〜１０の環状構造単位からなり、互いに直接又は少なくとも１つの酸素原子、窒素原子、硫黄原子、ケイ素原子、リン原子、ホウ素原子、鎖構造単位、及び脂肪族環式基を介して結合された基、から選択される。式中、各Ａｒは、水素、重水素、ハライド、アルキル、シクロアルキル、ヘテロアルキル、アリールアルキル、アルコキシ、アリールオキシ、アミノ、シリル、アルケニル、シクロアルケニル、ヘテロアルケニル、アルキニル、アリール、ヘテロアリール、アシル、カルボニル、カルボン酸、エステル、ニトリル、イソニトリル、スルファニル、スルフィニル、スルホニル、ホスフィノ、及びそれらの組み合わせからなる群から選択される置換基でさらに置換されている。
【０１１０】
一つの側面では、Ａｒ１〜Ａｒ９は以下のものからなる群から独立に選択される。
【化４４】
0006009279.tif 000045
【０１１１】
ｋは１〜２０の整数であり；Ｘ１〜Ｘ８はＣ（ＣＨも含めて）又はＮであり；Ａｒ１は上で定義したものと同じ基を有する。
【０１１２】
ＨＩＬ又はＨＴＬに用いる金属錯体の例には以下の一般式のものが含まれるがそれらに限定されない。
【化４５】
0006009279.tif 000046
【０１１３】
Ｍは４０より大きな原子量を有する金属であり；（Ｙ１−Ｙ２）は二座配位子であり、Ｙ１及びＹ２は独立に、Ｃ、Ｎ、Ｏ、Ｐ、及びＳから選択され；Ｌは補助配位子であり；ｍは１からその金属に結合しうる配位子の最大数までの整数値であり；ｍ＋ｎはその金属に結合しうる配位子の最大数である。
【０１１４】
一つの側面では、（Ｙ１−Ｙ２）は２−フェニルピリジン誘導体である。
【０１１５】
別の側面では、（Ｙ１−Ｙ２）はカルベン配位子である。
【０１１６】
別の側面では、Ｍは、Ｉｒ、Ｐｔ、Ｏｓ、及びＺｎから選択される。
【０１１７】
さらなる側面では、この金属錯体は、溶液中でＦｃ＋／Ｆｃカップルに対して約０．６Ｖ未満の最小酸化電位を有する。
【０１１８】
〔ホスト〕
【０１１９】
本発明の有機ＥＬデバイスの発光層は、発光物質として少なくとも金属錯体を含むことが好ましく、その金属錯体をドーパント物質として用いるホスト物質を含んでいてもよい。ホスト物質の例は特に限定されず、ホストの三重項エネルギーがドーパントの三重項エネルギーよりも大きい限り、任意の金属錯体又は有機化合物を用いることができる。
【０１２０】
ホストとして用いられる金属錯体の例は、以下の一般式を有することが好ましい。
【化４６】
0006009279.tif 000047
【０１２１】
Ｍは金属であり；（Ｙ３−Ｙ４）は二座配位子であって、Ｙ３及びＹ４は独立にＣ、Ｎ、Ｏ、Ｐ、及びＳから選択され；Ｌは補助配位子であり；ｍは１からその金属に結合しうる配位子の最大数までの整数値であり；且つ、ｍ＋ｎはその金属に結合しうる配位子の最大数である。
【０１２２】
一つの態様では、金属錯体は、
【化４７】
0006009279.tif 000048
である。
【０１２３】
（Ｏ−Ｎ）は二座配位子であり、金属をＯ及びＮ原子に配位させる。
【０１２４】
別の側面では、ＭはＩｒ及びＰｔから選択される。
【０１２５】
さらなる側面では、（Ｙ３−Ｙ４）はカルベン配位子である。
【０１２６】
ホストとして用いられる有機化合物の例は、以下のものからなる群から選択される：芳香族炭化水素環状化合物、例えば、ベンゼン、ビフェニル、トリフェニル、トリフェニレン、ナフタレン、アントラセン、フェナレン、フェナントレン、フルオレン、ピレン、クリセン、ペリレン、アズレン；芳香族ヘテロ環状化合物からなる群、例えば、ジベンゾチオフェン、ジベンゾフラン、ジベンゾセレノフェン、フラン、チオフェン、ベンゾフラン、ベンゾチオフェン、ベンゾセレノフェン、カルバゾール、インドロカルバゾール、ピリジルインドール、ピロロジピリジン、ピラゾール、イミダゾール、トリアゾール、オキサゾール、チアゾール、オキサジアゾール、オキサトリアゾール、ジオキサゾール、チアジアゾール、ピリジン、ピリダジン、ピリミジン、ピラジン、トリアジン、オキサジン、オキサチアジン、オキサジアジン、インドール、ベンゾイミダゾール、インダゾール、インドキサジン、ベンゾオキサゾール、ベンゾイソキサゾール、ベンゾチアゾール、キノリン、イソキノリン、シンノリン、キナゾリン、キノキサリン、ナフチリジン、フタラジン、プテリジン、キサンテン、アクリジン、フェナジン、フェノチアジン、フェノキサジン、ベンゾフロピリジン、フロジピリジン、ベンゾチエノピリジン、チエノジピリジン、ベンゾセレノフェノピリジン、及びセレノフェノジピリジン；並びに、前記の芳香族炭化水素環状基及び前記の芳香族ヘテロ環状基から選択される同じか又は異なる種類の基であり、且つ酸素原子、窒素原子、硫黄原子、ケイ素原子、リン原子、ホウ素原子、鎖構造単位、及び脂肪族環状基のうちの少なくとも１つを介して又は直接、互いに結合されている２〜１０の環状構造単位からなる群。ここで各基は、水素、重水素、ハライド、アルキル、シクロアルキル、ヘテロアルキル、アリールアルキル、アルコキシ、アリールオキシ、アミノ、シリル、アルケニル、シクロアルケニル、ヘテロアルケニル、アルキニル、アリール、ヘテロアリール、アシル、カルボニル、カルボン酸、エステル、ニトリル、イソニトリル、スルファニル、スルフィニル、スルホニル、ホスフィノ、及びそれらの組み合わせからなる群から選択される置換基でさらに置換されている。
【０１２７】
一つの側面では、ホスト化合物はその分子内に以下の基のうちの少なくとも１つを含む：
【化４８】
0006009279.tif 000049
【０１２８】
Ｒ１〜Ｒ７は独立に、水素、重水素、ハライド、アルキル、シクロアルキル、ヘテロアルキル、アリールアルキル、アルコキシ、アリールオキシ、アミノ、シリル、アルケニル、シクロアルケニル、ヘテロアルケニル、アルキニル、アリール、ヘテロアリール、アシル、カルボニル、カルボン酸、エステル、ニトリル、イソニトリル、スルファニル、スルフィニル、スルホニル、ホスフィノ、及びそれらの組み合わせからなる群から選択され、それがアリール又はヘテロアリールである場合には、それは上述したＡｒ類と同様の定義を有する。
【０１２９】
ｋは０〜２０の整数である。
【０１３０】
Ｘ１〜Ｘ８はＣ（ＣＨも含めて）又はＮから選択される。
【０１３１】
〔ＨＢＬ〕
【０１３２】
正孔阻止層（ＨＢＬ）は、発光層を離れる正孔及び／又は励起子の数を減らすために用いることができる。デバイスにおけるそのような阻止層の存在は、阻止層をもたない類似のデバイスと比較して実質的に高い効率をもたらしうる。また、阻止層は、ＯＬＥＤの所望の領域に発光を閉じ込めるために用いることもできる。
【０１３３】
一つの側面では、ＨＢＬに用いられる化合物は、上述したホストして用いられるものと同じ分子を含む。
【０１３４】
別の側面では、ＨＢＬに用いられる化合物は、その分子中に以下の基のうち少なくとも１つを含む：
【化４９】
0006009279.tif 000050
【０１３５】
ｋは０〜２０の整数であり；Ｌは補助配位子であり、ｍは１〜３の整数である。
【０１３６】
〔ＥＴＬ〕
【０１３７】
電子輸送層（ＥＴＬ）は、電子を輸送できる物質を含むことができる。電子輸送層はその本来的性質（非ドープ）であるか、あるいはドープされていてもよい。ドーピングは導電性を高めるために用いることができる。ＥＴＬ物質の例は特に限定されず、それらが電子を輸送するために通常用いられる限り、任意の金属錯体又は有機化合物を用いることができる。
【０１３８】
一つの側面では、ＥＴＬに用いる化合物は、その分子内に以下の基のうち少なくとも１つを含む。
【化５０】
0006009279.tif 000051
【０１３９】
Ｒ１は、水素、重水素、ハライド、アルキル、シクロアルキル、ヘテロアルキル、アリールアルキル、アルコキシ、アリールオキシ、アミノ、シリル、アルケニル、シクロアルケニル、ヘテロアルケニル、アルキニル、アリール、ヘテロアリール、アシル、カルボニル、カルボン酸、エステル、ニトリル、イソニトリル、スルファニル、スルフィニル、スルホニル、ホスフィノ、及びそれらの組み合わせからなる群から選択され、それがアリール又はヘテロアリールである場合には、それは上述したＡｒ類と同様の定義を有する。
【０１４０】
Ａｒ１〜Ａｒ３は上述したＡｒ類と同様の定義を有する。
【０１４１】
ｋは０〜２０の整数である。
【０１４２】
Ｘ１〜Ｘ８はＣ（ＣＨも含めて）又はＮから選択される。
【０１４３】
別の側面では、ＥＴＬに用いられる金属錯体には以下の一般式のものが含まれるがこれらには限定されない。
【化５１】
0006009279.tif 000052
【０１４４】
（Ｏ−Ｎ）又は（Ｎ−Ｎ）は二座配位子であり、金属をＯ，Ｎ、又はＮ，Ｎ原子に配位させ；Ｌは補助配位子であり；ｍは、１からその金属に結合できる配位子の最大数までの整数値である。
【０１４５】
ＯＬＥＤデバイスの各層に用いられる任意の上述した化合物においては、その水素原子は部分的に又は完全に重水素化されていることができる。
【０１４６】
本明細書に開示した物質に加えて、及び／又はそれと組み合わせて、多くの正孔注入物質、正孔輸送物質、ホスト物質、ドーパント物質、励起子／正孔阻止層物質、電子輸送及び電子注入物質をＯＬＥＤに用いてもよい。本明細書に開示した物質と組み合わせてＯＬＥＤに用いてもよい物質の非限定的な例を、以下の表４に列挙している。表４は、非限定的な物質群、各群についての錯体の非限定的な例、及びその物質を開示している参考文献を列挙している。
【０１４７】
【表１】
0006009279.tif 000053
【０１４８】
【表２】
0006009279.tif 000054
【０１４９】
【表３】
0006009279.tif 000055
【０１５０】
【表４】
0006009279.tif 000056
【０１５１】
【表５】
0006009279.tif 000057
【０１５２】
【表６】
0006009279.tif 000058
【０１５３】
【表７】
0006009279.tif 000059
【０１５４】
【表８】
0006009279.tif 000060
【０１５５】
【表９】
0006009279.tif 000061
【０１５６】
【表１０】
0006009279.tif 000062
【０１５７】
【表１１】
0006009279.tif 000063
【０１５８】
【表１２】
0006009279.tif 000064
【０１５９】
【表１３】
0006009279.tif 000065
【０１６０】
【表１４】
0006009279.tif 000066
【０１６１】
【表１５】
0006009279.tif 000067
【０１６２】
【表１６】
0006009279.tif 000068
【０１６３】
【表１７】
0006009279.tif 000069
【０１６４】
【表１８】
0006009279.tif 000070
【０１６５】
【表１９】
0006009279.tif 000071
【０１６６】
【表２０】
0006009279.tif 000072
【０１６７】
【表２１】
0006009279.tif 000073
【０１６８】
【表２２】
0006009279.tif 000074
【０１６９】
【表２３】
0006009279.tif 000075
【実施例】
【０１７０】
［合成例］
【化５２】
0006009279.tif 000076
【０１７１】
２−（３−ヨードフェノキシ）ピリジンの合成
２５０ｍＬの反応フラスコ中に、白色懸濁液を与える、ＤＭＦ（120 mL）中の炭酸セシウム（29.34 g, 90 mmol）を仕込んだ。２−ヨードピリジン（6.4 ml, 60.2 mmol）、３−ヨードフェノール（13.2 g, 60.0 mmol）、及び銅粉末（0.369 g, 5.81 mmol）を添加した。これを１１５℃（オイル浴）で１８時間撹拌した。その混合物を次にセライトを通して濾過し、ジクロロメタンで洗った。濾液を、飽和ＮａＯＨ、次に１０％ＬｉＣｌ水溶液、次に２回、水で洗った。有機層を硫酸ナトリウム上で乾燥させ、ヘキサン中５０〜１００％のＤＣＭを用いてシリカゲル上でクロマトグラフィーにかけて１３．５４ｇ（76%）の２−（３−ヨードフェノキシ）ピリジンを白色固体として得た。
【０１７２】
【化５３】
0006009279.tif 000077
【０１７３】
５−（３−メトキシフェニル）−１Ｈ−イミダゾールの合成
２−ブロモ−１−（３−メトキシフェニル）エタノン（25.0 g, 109 mmol）を２５０ｍＬの丸底フラスコに入れた。反応混合物を１００ｍＬのホルムアミドで希釈した。これを１６５℃で２．５時間撹拌した。水及び酢酸エチル（それぞれ200 mL）を次に添加し、層分離した。水層をｐＨ１２に塩基性化して、酢酸エチル（200 mL）で抽出した。一緒にあわせた有機層を硫酸ナトリウム上で乾燥させ、酢酸エチル、次にＤＣＭ中５％メタノールを用いてシリカゲル上でクロマトグラフィーにかけて、１４．８ｇ（78%）の５−（３−メトキシフェニル）−１Ｈ−イミダゾールを得た。
【０１７４】
【化５４】
0006009279.tif 000078
【０１７５】
１−（２，６−ジメチルフェニル）−４−（３−メトキシフェニル）−１Ｈ−イミダゾールの合成
５−（３−メトキシフェニル）−１Ｈ−イミダゾール（9.91 g, 56.9 mmol）及び２−ヨード−１，３−ジメチルベンゼン（11.0 g, 47.4 mmol）を、１５０ｍＬのガラス耐圧フラスコに入れた。ヨウ化銅（Ｉ）（0.90 g, 4.74 mmol）を添加し、その反応混合物をＤＭＦ（47 mL）で希釈した。Ｎ，Ｎ−ジメチルエタン−１，２−ジアミン（2.0 mL, 18.96 mmol）及び炭酸セシウム（30.9 g, 95 mmol）を添加し、フラスコに窒素を流し（すなわち窒素をフラッシュし）、密封し、１７０℃に加熱されたオイル浴中に４４時間置いた。酢酸エチルを添加し、未精製混合物をシリカゲルの詰め物を通して濾過した。濾液を水で洗い、有機層を濃縮し、酢酸エチルで溶出してシリカゲル上でのクロマトグラフィーにかけて、５．２ｇの生成物を得た。これを、ＤＣＭ中の０〜７％酢酸エチルで溶出させるシリカゲル上での再度のクロマトグラフィーにかけて、４．１ｇの１−（２，６−ジメチルフェニル）−４−（３−メトキシフェニル）−１Ｈ−イミダゾールを黄褐色固体として得た。
【０１７６】
【化５５】
0006009279.tif 000079
【０１７７】
３−（１−（２，６−ジメチルフェニル）−１Ｈ−イミダゾール−４−イル）フェノールの合成
１−（２，６−ジメチルフェニル）−４−（３−メトキシフェニル）−１Ｈ−イミダゾール（4.0 g, 14.4 mmol）を２５０ｍＬの丸底フラスコに入れた。ピリジン塩酸塩（14.3 g）を添加し、反応混合物をオイル浴中２００℃で５時間撹拌した。その混合物を次に１３０℃に冷やし、飽和炭酸水素ナトリウム溶液とともに水を添加した。未精製固体を濾過し、ＤＣＭ中０〜５％メタノールで溶出させるシリカゲル上でのクロマトグラフィーにかけて、２．７ｇの生成物を得た。この物質をエーテル及びヘキサンで浸出させ、濾過して、２．５ｇの３−（１−（２，６−ジメチルフェニル）−１Ｈ−イミダゾール−４−イル）フェノールを白色粉末として得た。
【０１７８】
【化５６】
0006009279.tif 000080
【０１７９】
２−（３−（３−（１−（２，６−ジメチルフェニル）−１Ｈ−イミダゾール−４−イル）フェノキシ）フェノキシ）ピリジンの合成
３−（１−（２，６−ジメチルフェニル）−１Ｈ−イミダゾール−４−イル）フェノール（2.46 g, 9.31 mmol）、２−（３−ヨードフェノキシ）ピリジン（3.04 g, 10.24 mmol）、及びヨウ化銅（Ｉ）（0.532 g, 2.79 mmol）を、２５０ｍＬの丸底フラスコに入れた。その反応混合物をＤＭＳＯ（100 mL）で希釈し、ピコリン酸（1.7 g, 13.96 mmol）及びリン酸カリウム（6.9 g, 32.6 mmol）を添加した。そのフラスコを脱気し、窒素で２回戻し、その反応物を１０５℃の内温で２４時間撹拌した。加熱を取り除き、混合物を酢酸エチルで希釈し、セライトを通して濾過した。濾液を水で３回洗った。有機層を硫酸ナトリウム上で乾燥させ、ヘキサン中２５〜４０％酢酸エチルで溶出させるシリカゲル上でのカラムクロマトグラフィーにかけて、３．９ｇの２−（３−（３−（１−（２，６−ジメチルフェニル）−１Ｈ−イミダゾール−４−イル）フェノキシ）フェノキシ）ピリジンを白色泡状物として得た。
【０１８０】
【化５７】
0006009279.tif 000081
【０１８１】
化合物１の合成
２−（３−（３−（１−（２，６−ジメチルフェニル）−１Ｈ−イミダゾール−４−イル）フェノキシ）フェノキシ）ピリジン（3.38 g, 7.80 mmol）及び四塩化白金酸カリウム（3.24 g, 7.80 mmol）を、５００ｍＬの丸底フラスコに入れた。その反応混合物を酢酸（150 mL）で希釈し、６８時間加熱還流させた。反応混合物を常温まで冷やし、５０ｍＬの水を添加した。得られた固体を濾過し、水で洗った。未精製固体をＤＣＭに溶かし、分液ロートに入れ、水で洗った。その有機層を乾燥させ、ＤＣＭで溶出させるシリカゲル上でのカラムクロマトグラフィーにかけて、黄色固体３．５ｇを得た。この固体をＤＣＭ／ＭｅＯＨから再結晶して、２．５ｇ（51%）の化合物１を黄色固体として得た。
【０１８２】
［デバイス例］
【０１８３】
全てのデバイス例は、高真空（＜１０−７Ｔｏｒｒ）熱蒸着（ＶＴＥ）によって作製した。アノード電極は、８００Åのインジウム錫オキシド（ＩＴＯ）である。カソードは、１０ÅのＬｉＦとそれに続く１０００ÅのＡｌからなる。全てのデバイスは、作製後直ちに窒素グローブボックス（＜１ｐｐｍのＨ２Ｏ及びＯ２）中でエポキシ樹脂を用いてシールしたガラス蓋で密封し、吸湿剤をそのパッケージ内に組み込んだ。
【０１８４】
デバイス例の有機積層部はＩＴＯ表面から順に、正孔注入層（ＨＩＬ）として１００ÅのＬＧ１０１（ＬＧケム社から購入した）；正孔輸送層（ＨＴＬ）として３００ÅのＮＰＤ又はＴＡＰＣ；発光層（ＥＭＬ）として、１０％〜１５％のＰｔ（ＩＩ）錯体でドープした３００ÅのＵＧＨ２；阻止層（ＢＬ）として５０Åの化合物Ｂ；そして、ＥＴＬとして４００ÅのＡｌｑ又は３ＴＰＹＭＢ、からなっていた。
【０１８５】
ここで用いるように、以下の化合物は下記の構造を有する。
【０１８６】
【化５８】
0006009279.tif 000082
【０１８７】
【化５９】
0006009279.tif 000083
【０１８８】
デバイス例は表２に詳細に説明し、対応するデバイスデータは表３にまとめている。
【０１８９】
【表２４】
0006009279.tif 000084
【０１９０】
【表２５】
0006009279.tif 000085
【０１９１】
デバイスデータは、式Ｉの化合物がＯＬＥＤに用いられて、青色発光をもたらす高い三重項発光体とすることができることを示している。代表的なデバイスにおいては、発光のλｍａｘは４６４〜４６６ｎｍの範囲であり、０．１７９〜０．１９４の間のＣＩＥのＸ座標及び０．２２〜０．２５３の間のＣＩＥのＹ座標をもつ。デバイス１（７８ｎｍ）及びデバイス２（７６ｎｍ）の半値全幅（ＦＷＨＭ）は、式Ｉの化合物を用いて狭い発光が達成できることを示している。
【０１９２】
ＴＤ−ＤＦＴ計算（これは本発明の化合物と比較化合物の性質を予測している）を表４に示してある。各構造に対して、ＨＯＭＯ、ＬＵＭＯ、ＨＯＭＯ−ＬＵＭＯエネルギーギャップ、及び三重項エネルギーを、Ｂ３ＬＹＰ／ｃｅｐ−３１ｇ機能及び基本セットにて、ガウシアンソフトウェアパッケージを用いたＴＤ−ＤＦＴ計算を用いて計算した。
【０１９３】
【表２６】
0006009279.tif 000086
【表２７】
0006009279.tif 000087
【表２８】
0006009279.tif 000088
【０１９４】
表４は、架橋基としてＬ２をもつ一連のイソイミダゾールＰｔ化合物について、ＨＯＭＯエネルギーレベル、ＬＵＭＯエネルギーレベル、そのＨＯＭＯ−ＬＵＭＯエネルギーギャップ、及び予測される三重項エネルギーを示している。この表は、Ｌ２のところに単結合をもつ（すなわち、架橋基としてのＬ２をもたない）対応するイソイミダゾールＰｔ化合物のデータも含んでいる。一連の錯体については、Ｌ２は酸素架橋である。ＨＯＭＯ、ＬＵＭＯ、及びエネルギーギャップの値は、化合物１と比較例１について類似しているが、比較例１（Ｌ２＝Ｏ）の三重項エネルギーはより低い。比較化合物１、２、３、及び４については、その三重項エネルギーは、より低いエネルギーのシクロメタル化配位子によって決まっている。逆に、化合物１、２、３、及び４については、その酸素架橋が共役を乱し、その三重項エネルギーは、より高いエネルギーのイソイミダゾール配位子によって制御されている。したがって、上記データは、Ｌ２が高い三重項エネルギーをもたらすことができることを示している。
【０１９５】
表４からは、Ｌ１における置換がその化合物の特性を調節することができることもわかる。特に、Ｌ１は、それぞれ、化合物１及び２の酸素架橋又はアリール置換された窒素であり、これはそのＨＯＭＯ及び三重項エネルギーに大きな影響を及ぼすが、そのＬＵＭＯエネルギーに対しては比較的小さな影響しかない。同じ効果は一連の化合物を通して測定されている。したがって、Ｌ１架橋は、化合物のＨＯＭＯエネルギーを調節し、その発光をより有用な色に赤方遷移させるための有用な手段として機能することができる。アリールアミン架橋した構造、すなわち、化合物２及び４に見られる、より浅いＨＯＭＯエネルギーが、その分子がＯＬＥＤにおけるより良い正孔トラップであることを可能にすることができることにも注目される。理論に縛られないが、分子が良好な正孔トラップである場合には、それがより高いエレクトロルミネッセンス効率をもたらすことができると考えられる。
【０１９６】
本明細書に記載した様々な態様は例示の目的であり、本発明の範囲を限定することを意図していないことが理解される。例えば、本明細書に記載した多くの物質及び構造は、本発明の精神から離れることなく、その他の物質及び構造で置き換えることができる。特許請求の範囲に記載した本発明は、したがって、本明細書に記載した具体的な例及び好ましい態様からの変形を含むことができ、それは当業者には明らかである。本発明が何故機能するのかについての様々な理論は限定することを意図していないことが理解される。
【図１】
0006009279.tif 000107
【図２】
0006009279.tif 000108
【図３】
0006009279.tif 000109
【図４】
0006009279.tif 000110